Batterie (1) comprenant : - au moins deux éléments électrochimiques (2-1, 2-2) de format parallélépipèdique, - une première couche (3-1) d’un matériau réfractaire résistant à une température allant jusqu’à 1200°C disposée au contact de la totalité d’une première face qui est l’une des faces (4) de plus grande aire de l’un (2-1) des éléments électrochimiques, ladite première couche comportant une région centrale (C) ayant pour centre le centre de la première couche et ayant une aire représentant de 30 à 60% de l’aire de ladite première face ; - une cale rigide (5) présentant une dureté supérieure ou égale à 90 Shore A selon la norme ASTM D 2240-15(2021), disposée entre ladite première couche et le second élément électrochimique (2-2), la cale rigide étant située hors de la région centrale de ladite première couche. Batterie (1) selon la revendication 1, comprenant une seconde couche (3-2) d’un matériau réfractaire résistant à une température allant jusqu’à 1200°C, cette seconde couche étant disposée entre la cale rigide (5) et le second élément électrochimique (2-2) et étant au contact de la totalité d’une seconde face qui est l’une des faces de plus grande aire du second élément électrochimique, ladite seconde couche comportant une région centrale (C) ayant pour centre le centre de ladite seconde couche et ayant une aire représentant de 30 à 60% de l’aire de ladite seconde face. Batterie (1) selon l’une des revendications 1 et 2, dans laquelle le matériau réfractaire de la première couche (3-1) et/ou de la seconde couche (3-2) est compressible de sorte que son épaisseur peut être réduite d’au moins 50% ou d’au moins 70 % ou d’au moins 80 % sous l’effet d’une compression exercée par les deux éléments électrochimiques. Batterie (1) selon l’une des revendications 1 à 3, dans laquelle le matériau réfractaire de la première couche (3-1) et/ou de la seconde couche (3-2) est compressible de sorte que son épaisseur peut être réduite jusqu’à 95 % sous l’effet d’une compression exercée par les deux éléments électrochimiques. Batterie (1) selon l’une des revendications précédentes, dans laquelle le matériau réfractaire de la première couche (3-1) et/ou de la seconde couche (3-2) est une feuille comprenant des fibres de céramique. Batterie (1) selon l’une des revendications précédentes, dans lequel le matériau réfractaire de la première couche (3-1) et/ou de la seconde couche (3-2) présente une conductivité thermique à 20°C inférieure ou égale à 0,5 W/(m.K). Batterie (1) selon l’une des revendications précédentes, dans laquelle la cale rigide (5) est constituée d’une matière plastique stable chimiquement jusqu’à une température de 200°C. Batterie (1) selon la revendication 7, dans laquelle la cale rigide (5) est faite d’un matériau choisi dans le groupe consistant en le polytétrafluoroéthylene (PTFE), le polyimide (PI) et le polyépoxyde (PE). Batterie (1) selon l’une des revendications précédentes, dans laquelle la cale rigide (5) comprend quatre montants (6-1, 6-2, 6-3, 6-4) formant un premier cadre rectangulaire. Batterie (1) selon la revendication 9, dans laquelle la cale rigide (5) comprend en outre quatre autre montants (6-5, 6-6, 6-7, 6-8) formant un second cadre rectangulaire de hauteur et de largeur supérieures à celles du premier cadre rectangulaire. Batterie (1) selon la revendication 10, dans laquelle : - la première couche (3-1) et/ou la seconde couche (3-2) présente une hauteur (H) et une largeur (L), et - la hauteur et la largeur du second cadre correspondent à la hauteur et à la largeur de la première couche et/ou de la seconde couche. Batterie (1) selon l’une des revendications 10 et 11, dans laquelle le premier et le second cadre rectangulaire sont solidaires grâce à au moins deux éléments de liaison (8-1, 8-2). Batterie (1) selon la revendication 12, comprenant six éléments de liaison, deux éléments de liaison (8-1, 8-2) reliant chacun un montant horizontal du premier cadre à un montant horizontal du second cadre, quatre éléments de liaison (9-1, 9-2, 9-3, 9-4) reliant chacun un coin du premier cadre à un coin du second cadre. Batterie (1) selon l’une des revendications 12 à 13, dans laquelle les deux extrémités des éléments de liaison comportent des renforts (10) permettant de rigidifier la liaison du premier cadre au second cadre. Batterie (1) selon l’une des revendications 9 à 14, dans laquelle l’épaisseur (e) d’un montant va de 0,5 à 1,5 mm, de préférence de 0,7 à 1 mm. Batterie (1) selon l’une des revendications 9 à 15, dans laquelle un moyen d’assemblage permet de rendre solidaire la première couche (3-1) de matériau réfractaire avec la cale rigide (5). Batterie (1) selon l’une des revendications 2 à 15, dans laquelle un moyen d’assemblage permet de rendre solidaire la première couche (3-1) de matériau réfractaire avec la cale rigide (5) et avec la seconde couche (3-2) de matériau réfractaire. Procédé d’assemblage d’une batterie (1) comprenant au moins deux éléments électrochimiques (2-1, 2-2), ledit procédé comprenant les étapes de : a) mise à disposition d’un premier élément électrochimique (2-1) de format parallélépipèdique, b) mise en place d’une première couche (3-1) d’un matériau réfractaire résistant à une température allant jusqu’à 1200°C au contact de la totalité d’une première face qui est l’une des faces (4) de plus grande aire de l’un des éléments électrochimiques (2-1), ladite première couche comportant une région centrale (C) ayant pour centre le centre de la première couche et une aire représentant de 30 à 60% de l’aire de la première face ; c) mise en place d’une cale rigide (5) présentant une dureté supérieure ou égale à 90 Shore A selon la norme ASTM D 2240-15(2021), contre la première couche (3-1), la cale rigide étant située hors de la région centrale de ladite première couche ; d) accolement contre la cale rigide d’une seconde face qui est l’une des faces de plus grande aire du second élément électrochimique (2-2) de format parallélépipèdique. Procédé selon la revendication 18 comprenant entre l’étape c) et l’étape d) la mise en place d’une seconde couche (3-2) d’un matériau réfractaire résistant à une température allant jusqu’à 1200°C, ladite seconde couche comportant une région centrale (C) ayant pour centre le centre de la seconde couche et une aire représentant de 30 à 60% de l’aire de la seconde face (3-2), la seconde couche étant au contact de la totalité de la seconde face. Procédé selon l’une des revendications 18 ou 19, comprenant après l’étape d), une étape de mise en compression desdits au moins deux éléments électrochimiques (2-1, 2-2) au moyen d’une ceinture ou d’une armature ou d’une sangle ou d’un châssis autour des éléments.